(57)【要約】【課題】鋼板表面に均一な歪みが形成された冷延鋼板の製造方法とそれを利用しためっき鋼板の製造方法を提供する。さらに、具体的には、安価な製造コスト（焼鈍１回）で、鋼板表面に均一な歪みが形成された冷延鋼板の焼鈍方法を提供する。【解決手段】冷延鋼板の連続焼鈍工程を構成する冷却帯以降における鋼帯温度が１００℃以上の領域で、圧下率０．２％以上２．０％以下で圧延をし、次いで外径５０ｍｍ以上５００ｍｍ以下の２本以上のロールに接触角がそれぞれ３０°以上で接しながら通板をする。【選択図】図１
2006193832.tif 000002
【特許請求の範囲】
【請求項１】
冷延鋼板の加熱帯、均熱帯、冷却帯から成る連続焼鈍工程において冷却帯以降の領域で、圧下率０．２％以上２．０％以下で圧延をし、次いで外径５０ｍｍ以上５００ｍｍ以下の２本以上の曲げ加工用ロールに接触角がそれぞれ３０°以上で接しながら通板をすることを特徴とする冷延鋼板の製造方法。
【発明の詳細な説明】
【技術分野】
【０００１】
本発明は、冷延鋼板の焼鈍方法に関し、更に詳述すれば、それを利用した冷延鋼板の製造方法に関する。
【背景技術】
【０００２】
溶融亜鉛めっきや電気亜鉛めっきなどのめっき鋼板は、耐食性に優れているため、自動車や家庭電気製品あるいは建材等に広く使用されている。特に外観品質が重要視される自動車外装用にも溶融亜鉛めっき鋼板や電気亜鉛めっき鋼板の使用が拡大し、鋼板の外観品質の向上が要求されている
外観品質の問題に、合金化溶融亜鉛めっき鋼板の表面凹凸や電気亜鉛めっき鋼板のめっき付着むらがある。この表面凹凸やめっき付着むらは、塗装によっても解消されず製品の外観品質を劣化させる。表面凹凸欠陥の発生の原因は、連続焼鈍後の鋼板表面の活性度の不均一により、鋼板と亜鉛の反応が不均一となり、めっき厚が不均一となるためと考えられており、合金化処理後に目視可能な程度の欠陥として現れる。一方、めっき付着むらの原因は、連続焼鈍後の鋼板表面の活性度の不均一により、めっきの配向性が異なるためと考えられている。
【０００３】
このような表面欠陥を防止するための技術としては、例えば特開平４−１９１３５４号公報には、溶融亜鉛めっき前の連続焼鈍工程の均熱帯および／または加熱帯における鋼板温度が５００℃以上の領域で、外径５０ｍｍ以上５００ｍｍ以下の２本以上のロールに接触角３０°以上で接しながら通板する合金化溶融亜鉛めっき鋼板の製造方法が提示されている。この方法は、小径ロールで歪みを加えることにより均一な表層組織として、その後の合金化反応を均一化させ、表面の凹凸の発生を防止するものである。
【０００４】
また、特開平９−１７６８１４号公報には、再結晶温度以上で焼鈍し、次いで、０．８〜２．０％の圧下率で圧下した後、再度焼鈍して溶融亜鉛めっきと合金化処理を施す合金化溶融亜鉛めっき鋼板の製造方法が提示されている。
【０００５】
しかしながら、特開平４−１９１３５４号公報に提示された方法は、自動車製造工程等におけるプレス成形加工時において肌荒れが生じやすいという問題がある。
【０００６】
また、特開平９−１７６８１４号公報に提示された方法は、焼鈍の工程が２回必要で製造コストが上昇するという問題がある。
【発明の開示】
【発明が解決しようとする課題】
【０００７】
本発明の課題は、上述の問題を解決し、表面外観形状に優れた溶融亜鉛めっき鋼板や電気亜鉛めっき鋼板等のめっき鋼板の製造に用いられる冷延鋼板の製造方法とそれを利用しためっき鋼板の製造方法を提供することにある。さらに、具体的には、安価な製造コスト（焼鈍１回）で、合金化溶融亜鉛めっき鋼板における表面凹凸や表面肌荒れを防止し、電気亜鉛めっき鋼板におけるめっき付着むらを防止する冷延鋼板の焼鈍方法を提供することにある。
【課題を解決するための手段】
【０００８】
本発明者らは、鋼板表面の活性度の向上の観点からめっき処理に先だって連続焼鈍工程でおこなう曲げ加工や圧延に注目し、曲げ加工では、鋼板表面に大きな歪みが形成されるが歪みが不均一となり不均一な加工硬化部分が形成され、また、圧延では、鋼板表面に均一な歪みが形成されるが、一方で歪みが鋼板内部に及ぶところに問題があることに着目した。
【０００９】
そこで、連続焼鈍の冷却帯以降において、圧延により鋼板に適度な歪みを形成させ、次いで曲げ加工により鋼板表面に歪みを形成することにより、鋼板表面に均一で大きな歪みを形成する方法を想到し、本発明を完成した。
【００１０】
本発明の要旨は、以下の（１）のとおりである。
（１）冷延鋼板の加熱帯、均熱帯、冷却帯から成る連続焼鈍工程において冷却帯以降の領域で、圧下率０．２％以上２．０％以下で圧延をし、次いで外径５０ｍｍ以上５００ｍｍ以下の２本以上の曲げ加工用ロールに接触角がそれぞれ３０°以上で接しながら通板をすることを特徴とする冷延鋼板の製造方法。
【発明の効果】
【００１１】
本発明によって、外観品質に優れた溶融亜鉛めっき鋼板や電気亜鉛めっき鋼板の製造ができる。
【発明を実施するための最良の形態】
【００１２】
図１は、本発明を実施する溶融亜鉛めっき装置を有する連続焼鈍装置の概略説明図である。
【００１３】
図中、鋼板１は、加熱帯２、均熱帯３および冷却帯４からなる連続焼鈍装置５に送られ、焼鈍処理をおこなってからスナウト６を経て溶融亜鉛めっき浴７を収容する亜鉛ポット８に送られ、溶融亜鉛めっきがおこなわれ、次いで、加熱装置９に送られ、合金化処理がおこなわれる。
【００１４】
本発明は、必ずしもそれに制限されるものではないが、１つの製造条件を示せば、極低炭素鋼は、連続焼鈍工程においては、７００〜９００℃に１０〜６０秒間非酸化雰囲気下で加熱された後、冷却帯で４５０〜５００℃に冷却され、次いで、４５０〜４６５℃に保持された溶融亜鉛めっき浴でめっき処理がおこなわれ、４５０〜６００℃で５〜２０秒間加熱され合金化処理がおこなわれる。
【００１５】
本発明によれば、連続焼鈍工程の冷却帯以降において鋼板の圧延および曲げ加工がおこなわれる。図示例においては、冷却帯の出側近傍に、１対の圧延用ロール１０ａ、１０ｂを設けて圧延をし、さらに、その下流側で冷却帯の出側近傍に、対になった曲げ加工用ロール１１ａ、１１ｂを設けてその間を通板させる。
【００１６】
このときの具体的処理条件は、圧下率０．２％以上２．０％以下で圧延をし、次いで外径５０ｍｍ以上５００ｍｍ以下の相対する１対以上、つまり２本以上の曲げ加工用ロールを使用し、それに接触角がそれぞれ３０°以上で接しながら通板するのである。
【００１７】
圧延の圧下率が０．２％未満だと、鋼板表面への歪み付与が不充分となり、曲げ加工後の鋼板表面に形成される歪みが不均一となり、めっき反応の均一性や電気亜鉛めっきではめっき配向の均一性が低下する。また２．０％を越えると、鋼板内部に大きな歪みが残るため、伸びが低下し材料特性が劣化する。よって、圧下率０．２％以上２．０％以下で圧延をおこなうとした。
【００１８】
曲げ加工用ロールの外径が５０ｍｍ未満だと、ロール強度が不足し設備トラブルが生じたり、バックアップロール等の設備が必要となり設備費が高くなるといった問題がある。さらに、鋼板内部に歪みが残るため、材料特性が劣化する。また５００ｍｍを越えると、鋼板表面への歪み付与効果が低下する。よって、ロールの外径を５０ｍｍ以上５００ｍｍ以下とした。
【００１９】
接触角が３０°未満だと、鋼板表面への歪み付与効果が小さい。接触角の上限は特に限定しないが、設備制約の観点から１８０°以下が望ましい。また、曲げ加工用ロールを２本以上としたのは、１本のロールで通板した場合は、鋼板の表面と裏面でめっき反応性が異なるためである。なお、ロール本数が多くなると材料特性が劣化するので、３対（６本）以下が望ましい。
【００２０】
図２は、本発明における圧延ならびに曲げ加工の際の鋼板の通板形態を例示するもので、図２（ａ）は、１対の圧延用ロールの下流に対になった２本の曲げ加工用ロールを設けたものであり、図２（ｂ）は、２対の曲げ加工用ロールを設けた場合である。なお、同図で、図１と同じ要素は同一の符号で示す。符号αは接触角である。
【００２１】
このような圧延用ロールならびに曲げ加工用ロールは、加熱帯あるいは均熱帯に設けても、圧延や曲げ加工により鋼板に導入した歪みエネルギが解放され、めっき反応の均一性改善効果や電気亜鉛めっきではめっき配向性の改善効果が低下する。したがって、本発明における圧延や曲げ加工は、冷却帯以降においておこなうが、ここに、「冷却帯以降」は、連続焼鈍装置と直結している溶融亜鉛めっきラインの場合には、冷却帯出側近傍からめっき浴直前まで、また、電気亜鉛めっき鋼板用の連続焼鈍装置の場合には、１次冷却帯の出側から常温に冷却するために設けられている最終冷却帯の直前までであれば特に制限ないが、前者の場合は冷却帯出側近傍が、また後者の場合は１次冷却帯の出側が好ましい。
【００２２】
一方、冷却帯以降に圧延、曲げ加工機構を設けても鋼板温度が１００℃未満だと、鋼板内部に大きな歪みが残るため、特に伸びの低下が大きくプレス成形性などの材料特性が劣化する。よって、冷却帯以降で鋼板温度が１００℃以上の領域に設けるとした。温度上限は特に制限ないが、冷却帯以降ということから一般には６００℃程度以下である。
【００２３】
なお、図１において、符号１２は鋼板の進行方向を変更するターンロールであり、通常、直径が８００ｍｍ程度のロールが用いられるが、このロールを所定の寸法に変更するとともに所定の接触角となるように配置して本発明の曲げ加工用ロールとして用いても良い。
【００２４】
ここでは、本発明を溶融亜鉛めっき鋼板の製造における連続焼鈍工程を例に説明したが、電気亜鉛めっき鋼板の素材を製造する連続焼鈍工程においても同様である。電気亜鉛めっき鋼板の製造においては、一般的にめっき工程と連続焼鈍工程とが非直結であり、本発明は、必ずしもそれに限定するものでないが、１つの製造条件を示せば、極低炭素鋼は、連続焼鈍工程においては、７００〜９００℃に１０〜６０秒間非酸化雰囲気下で加熱された後、１次冷却帯で３５０〜５５０℃に冷却され、次いで３５０〜４５０℃に数分間保持された後、２次冷却帯で１５０〜２５０℃に冷却され、次いで最終冷却帯で常温まで冷却される。その後、冷却されたコイルは電気亜鉛めっき製造ラインに搬送され、めっき処理がおこなわれる。本発明は、この連続焼鈍工程に適用することができる。
【実施例】
【００２５】
（実施例１）
図１に示す構造の溶融亜鉛めっき製造設備を使用し、厚０．８ｍｍ、幅１２００ｍｍの極低炭素鋼板を用い、連続焼鈍工程では、８７０℃で３０秒間の加熱後５０〜５００℃まで冷却し、次いで外径４５０ｍｍの圧延用ロールを用いて圧下率０．０（圧下無し）〜３．４％で圧延し、引き続き外径３０ｍｍまたは６００ｍｍの一対のロールを用いて接触角６０°で曲げ加工を実施し、次いで、４６０℃の溶融亜鉛めっき浴に送り、めっき終了後５００℃で合金化処理を行った。
【００２６】
得られた合金化溶融亜鉛めっき鋼板について、走査型電子顕微鏡を用いて表面観察を行いめっき厚の均一性を調査するとともに引っ張り試験（ＪＩＳ５号試験）を行い加工性を調査した。めっき厚の均一性は、めっき厚の変動率（めっき厚変動量／平均めっき厚）が１０％未満を合格とし、以下のように区分し評価した。また、加工性は、伸びが４８％以上を合格とし、以下のように区分し評価した。表１にその結果を示す。
【００２７】
・めっき厚の均一性（めっき厚の変動率）：
○：１０％未満；
△：１０％以上２０％未満；
×：２０％以上。
【００２８】
・加工性（伸び）：
○：４８％以上；
△：４８％未満４５％以上；
×：４５％未満。
【００２９】
【表１】
2006193832.tif 000003
【００３０】
表１の比較例１、４、５に示すように、鋼板温度が１００℃未満あるいは圧延の圧下率が２．０％超または曲げ加工用ロールの直径が５０ｍｍ未満では加工性が不良であった。また、比較例２、３、６に示すように、圧延の圧下率が０．２％未満や曲げ加工用ロールの直径が５００ｍｍ超では、めっき厚の不均一性が大きく表面外観品質が不良であった。
【００３１】
一方、本発明例１、２は、めっき厚が均一で表面外観が良好であり、さらに加工性も良好であった。なお、本発明例１および２の鋼板を用いたプレス成形の試験においても、表面肌荒れなどの表面欠陥は発生せず良好であった。
【００３２】
（実施例２）
連続焼鈍の実機設備を使用し、厚０．８ｍｍ、幅１２００ｍｍの極低炭素鋼板を用い、８５０℃で４０秒間の加熱後５０〜４００℃まで冷却し、次いで外径４５０ｍｍの圧延用ロールを用いて圧下率０．０（圧下無し）〜３．４％で圧延し、引き続き外径３０ｍｍまたは６００ｍｍの一対の曲げ加工用ロールを用いて接触角６０°で曲げ加工をおこない電気亜鉛めっき用の素材を製造した。次いで、電気亜鉛めっき設備に送り、めっき処理をおこなった。
【００３３】
得られた電気亜鉛めっき鋼板について、めっき付着むらを調査するとともに引っ張り試験（ＪＩＳ５号試験）を行い加工性を調査した。めっき付着むらは、鋼板表面を目視で観察し、○：付着むら無し；△：付着むら小；×：付着むら大、の３段階で評価し、○を合格判定とした。なお、加工性に関しては、実施例１で説明したと同様の方法で評価した。表２にその結果を示す。
【００３４】
【表２】
2006193832.tif 000004
【００３５】
表２の比較例１、４、５に示すように、鋼板温度が１００℃未満あるいは圧延の圧下率が２．０％超または曲げ加工用ロールの直径が５０ｍｍ未満では加工性が不良であった。また、比較例２、３、６に示すように、圧延の圧下率が０．２％未満や曲げ加工用ロールの直径が５００ｍｍ超では、めっきの付着むらが生じ、鋼板外観品質が不良であった。
【００３６】
本発明例１、２は、めっきの付着むらが無く、かつ加工性も良好であった。
【図面の簡単な説明】
【００３７】
【図１】本発明を実施する溶融亜鉛めっき装置を有する連続焼鈍装置の概略説明図である。
【図２】本発明における圧延ならびに曲げ加工の際の鋼板の通板形態を例示するもので、図２（ａ）は、１対の圧延用ロールの下流に対になった２本の曲げ加工用ロールを設けたものであり、図２（ｂ）は、２対の曲げ加工用ロールを設けた場合である。
【符号の説明】
【００３８】
１  鋼板
２  加熱帯
３  均熱帯
４  冷却帯
５  連続焼鈍装置
６  スナウト
７  溶融亜鉛めっき浴
８  亜鉛ポット
９  加熱装置
１０ａ、１０ｂ  圧延用ロール
１１ａ、１１ｂ、１１ｃ、１１ｄ  曲げ加工用ロール
１２  ターンロール
α  接触角
【図１】
2006193832.tif 000005
【図２】
2006193832.tif 000006